(57)【要約】【課題】印加される電流密度が変化しても、発光色度が変化しない有機ＥＬ素子を提供する。【解決手段】有機発光層１３を、互いに発光波長帯域の異なる短波長帯域発光層１１と長波長帯域発光層１２から構成する。この２つ発光層をさらに、ホスト材料と発光性ドーパントとからなる第１発光層（６、７）と、第１発光層（６、７）にキャリア輸送性のアシストドーパントをドープしてなる第２発光層（５、８）とから構成し、互いの第１発光層（６、７）どうしが対面するように積層する。【選択図】図１
2008091198.tif 000002
【特許請求の範囲】
【請求項１】
発光波長帯域が互いに異なる長波長帯域発光層と短波長帯域発光層とを、陽極と陰極との間に備えてなる有機エレクトロルミネッセンス素子であって、
上記長波長帯域発光層と短波長帯域発光層とは、いずれも有機発光ホスト材料と発光性ドーパントとからなる第１発光層と、キャリア移動を補助するアシストドーパントを上記第１発光層にドープしてなる第２発光層とからなり、上記長波長帯域発光層の第１発光層と上記短波長帯域発光層の第１発光層とを対面させて長波長帯域発光層と短波長帯域発光層とを積層してなることを特徴とする有機エレクトロルミネッセンス素子。
【請求項２】
長波長帯域発光層の第２発光層または短波長帯域発光層の第２発光層にドープされたアシストドーパントの一方が正孔移動を補助する正孔輸送性アシストドーパントであり、他方が電子移動を補助する電子輸送性アシストドーパントであることを特徴とする請求項１記載の有機エレクトロルミネッセンス素子。
【請求項３】
長波長帯域発光層の第１発光層と短波長帯域発光層の第１発光層との膜厚の合計が、長波長帯域発光層の第２発光層および短波長帯域発光層の第２発光層のいずれの膜厚に対しても同じかあるいは小さいことを特徴とする請求項１または請求項２記載の有機エレクトロルミネッセンス素子。
【発明の詳細な説明】
【技術分野】
【０００１】
本発明は、有機エレクトロルミネッセンス素子に関するものである。
【背景技術】
【０００２】
電界発光を利用したエレクトロルミネッセンス（Electro-Luminescence，以下、ＥＬと略記する。）素子は、自己発光のため視認性が高く、低電圧駆動が可能であるほか、発光材料を選択することにより、多彩な発光が得られる等の特徴を有することからフルカラー表示装置としての利用が注目されている。
フルカラー表示を行うためには、赤色（Ｒ）、緑色（Ｇ）、青色（Ｂ）を発光するＥＬ素子を用いる方法と、白色発光するＥＬ素子にカラーフィルタを用いてＲ、Ｇ、Ｂの単色光を取り出して用いる方法とがある。
Ｒ、Ｇ、Ｂ各色のＥＬ素子を用いる場合には、その発光を有効利用することができるものの、各ＥＬ素子を基板上に配置するためにマスク蒸着を行うこととなる。このため、蒸着箇所を特定する高精細マスクが必要となるうえに、マスクと基板とを高精度で位置あわせする必要があり、画素密度が増加し、基板上に多数の蒸着箇所がある場合には、この位置合わせが非常に困難になるという問題がある。
これに対して、白色発光のＥＬ素子とカラーフィルタとを用いる場合には、マスクが不要となるので、上記課題が解決するものの、カラーフィルタの透過光を利用するために、その光の利用効率が悪くなるという問題があった。これを解決するものとして、発光効率の高い白色発光ＥＬ素子が求められており、青色発光層とオレンジ色発光層とを積層した白色発光ＥＬ素子等が提案されている。
【０００３】
特許文献１には、青色発光層とオレンジ色発光層とを積層した白色発光ＥＬ素子の構成が開示されている。このＥＬ素子においては、各発光層は発光ドーパントとホスト材料とからなり、青色発光層に正孔輸送能力を有する補助ドーパントを加えることで、高効率での発光が得られるようにしている。
【０００４】
特許文献２にも同様の白色発光ＥＬ素子の構成が開示されている。このＥＬ素子においても、青色発光層を構成するホスト材のエネルギー順位に合わせて、正孔輸送能力または電子輸送能力を有する補助ドーパントを適宜選択して青色発光層に加えることで、高効率の発光が得られるようにしている。
【０００５】
特許文献３には、発光層に正孔輸送材料をドープしたＥＬ素子が開示されている。このＥＬ素子においては、発光層中の正孔輸送材料のドープ濃度を発光層の厚さ方向に沿って徐々に変化させることにより、発光材料に効率よく正孔を注入できるようにして、高い発光効率を得られるようにしている。
【特許文献１】特開２００４−３１１４２０号公報
【特許文献２】特開２００５−１０８７２７号公報
【特許文献３】特開２００４−２４１１８８号公報
【発明の開示】
【発明が解決しようとする課題】
【０００６】
ところで、ＥＬ素子を表示装置として用いる際には、駆動回路として各種の電子デバイスと併せて使用することとなるが、素子構造によってはＥＬ発光層にかかる電流密度が変化せざるを得ないことがある。ＥＬ発光層においては、正孔と電子とが再結合することで発光が起こる訳であるが、電流密度が変化すると、キャリアバランスが変化するので、再結合位置が移動し、ＥＬ発光層の発光スペクトルが安定しないというという問題があった。たとえば、青色発光層とオレンジ色発光層とを積層した白色発光ＥＬ素子において、電流密度によって青味を帯びた白色から黄色味を帯びた白色へと色度がシフトしてしまうので、一定な白色発光が得られないという問題があった。
【０００７】
本発明は上記課題を解決するためになされたものであって、いかなる電流密度であっても、色度が一定な白色発光をする有機ＥＬ素子を提供することを目的としている。
【課題を解決するための手段】
【０００８】
上記の目的を達成するために、本発明の有機ＥＬ素子は、発光波長帯域が互いに異なる長波長帯域発光層と短波長帯域発光層とを、陽極と陰極との間に備えてなる有機エレクトロルミネッセンス素子であって、上記長波長帯域発光層と短波長帯域発光層とは、いずれも有機発光ホスト材料と発光性ドーパントとからなる第１発光層と、キャリア移動を補助するアシストドーパントを上記第１発光層にドープしてなる第２発光層とからなり、上記長波長帯域発光層の第１発光層と上記短波長帯域発光層の第１発光層とを対面させて長波長帯域発光層と短波長帯域発光層とを積層してなることを特徴とする。
【０００９】
キャリアの移動を補助するアシストドーパントを、長波長帯域発光層と短波長帯域発光層の第２発光層にそれぞれドープすることで、キャリアが各第２発光層で捕捉されて発光してしまうのを防ぎ、各第１発光層へ効率よく移動させることができる。各第１発光層には、いずれも輸送性アシストドーパントをドープしないことで、正孔と電子との再結合領域を各第１発光層とこれらの間の界面に限定することができる。
よって、電流密度が変化しても、正孔と電子との再結合は常に各第１発光層とこれらの間の界面で起こり、発光領域が変化しないので、発光波長帯域すなわち色度の変化のない発光が得られる。すなわち、本発明の有機ＥＬ素子によれば、再結合領域が移動することがないので、常に一定の色度の発光を得ることができる。
【００１０】
本発明の陽極側発光層中のアシストドーパントは、長波長帯域発光層の第２発光層または短波長帯域発光層の第２発光層にドープされたアシストドーパントの一方が正孔移動を補助する正孔輸送性アシストドーパントであり、他方が電子移動を補助する電子輸送性アシストドーパントであることが好ましい。
これにより、陽極と陰極とからそれぞれ注入された正孔と電子が、各第２発光層中で効率よく輸送されて各第１発光層に達するので、再結合領域を各第１発光層に限定することができる。
【００１１】
本発明の有機ＥＬ素子にあっては、長波長帯域発光層の第１発光層と短波長帯域発光層の第１発光層との膜厚の合計が、長波長帯域発光層の第２発光層および短波長帯域発光層の第２発光層のいずれの膜厚に対しても同じかあるいは小さいことが好ましい。
このようにすると、再結合領域を十分に小さく（薄く）することができるので、発光が長波長帯域や短波長帯域に偏ることがなくなり、安定した色度の発光を得ることができる。
【発明を実施するための最良の形態】
【００１２】
以下、本発明の有機ＥＬ素子、およびこれを備えた表示装置並びに電子機器の実施の形態を、図１および図２を参照して説明する。
なお、以下の説明に用いる各図面では、各部材を認識可能な大きさとするため、各部材の縮尺を適宜変更している。
【００１３】
（有機ＥＬ素子）
図１は、本発明の一実施の形態に係るＥＬ素子を示した模式的な断面図である。この有機ＥＬ素子１００は、基体１上に陽極２と陰極１０とを有し、この陽極２と陰極１０との間に、有機発光層１３を備えてなる。陽極２上には、正孔注入層３、正孔輸送層４、有機発光層１３、電子注入層９、電子注入層１４、陰極１０が順次積層されている。
有機発光層１３は、互いに発光波長帯域の異なる短波長帯域発光層１１と長波長波長帯域発光層１２とからなる。さらに、短波長帯域発光層１１と長波長帯域発光層１２とは、それぞれ第１発光層６、７と第２発光層５、８とからなり、互いの第１発光層６、７が対面するように積層されている。この有機ＥＬ素子１００は有機発光層１３で発光した光を基体１側から出射するボトムエミッション方式となっている。
【００１４】
基体１は、ガラス基板等の透明基板上にＴＦＴ素子からなる駆動素子（図示せず）や各種配線（図示せず）等を形成して構成されたものであって、これら駆動素子や各種配線上に絶縁層や平坦化膜を介して陽極２が形成されている。
陽極２は基体１上に形成されており、上記駆動素子や各種配線等と接続されたもので、本実施形態のボトムエミッション型の場合、ＩＴＯ（インジウム錫酸化物）や酸化インジウム・酸化亜鉛系アモルファス透明導電膜（Indium Zinc Oxide:ＩＺＯ（登録商標））（出光興産社製）等の透明導電材料が用いられる。また、トップエミッション型の場合には、このような透明導電材料に限らず、たとえばアルミニウムや銀等の光反射性あるいは不透明な導電材料を用いることもできる。
【００１５】
陰極１０は、アルミニウム、銀、銀マグネシウム合金等の電気抵抗の低い金属から形成されている。なお、アルミニウム、銀等の金属は、反射層としても機能するようになっている。さらにこの陰極１０上には、不図示の封止層が形成されている。
【００１６】
陽極２と有機発光層１３との間、陰極１０と有機発光層１３との間には、それぞれ正孔注入層３と電子注入層１４とが挿入されている。さらに、本実施形態においては、正孔輸送をより効率よく行う目的で正孔注入層３と有機発光層１３との間に、正孔輸送層４が形成されており、同様に電子輸送をより効率よく行う目的で電子注入層１４と有機発光層１３との間に電子輸送層９が形成されている。
【００１７】
正孔注入層３は、陽極２から有機発光層１３へ正孔を効率よく注入するためのものであり、正孔輸送層４はその正孔を輸送する機能を有するものである。同様に、電子注入層１４は、陰極１０から有機発光層１３へ電子を効率よく注入するためのものであり、電子輸送層９はその電子を輸送する機能を有するものである。
【００１８】
正孔注入層３は膜厚１０〜３０ｎｍ、正孔輸送層４は膜厚４０〜６０ｎｍ、電子輸送層９は膜厚２０〜４０ｎｍでそれぞれ積層され、これらはいずれも公知の材料を用いることができる。
【００１９】
正孔注入層３の材料としては、たとえば、銅フタロシアニンやアリールアミンのほか、ポリチオフェンやポリアニリンなどの導電性高分子を用いることができる。
正孔輸送層４の材料としては、たとえば、ジフェニルアミンやトリフェニルアミン等のフェニルアミン系誘導体、芳香族アミン系材料、スチリルアリーレン誘導体などを用いることができる。
電子輸送層９の材料としては、８−ヒドロキシキノリンまたはその誘導体とその金属錯体、トリアゾール誘導体、オキサゾール誘導体、オキサジアゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体などを用いることができる。
また、電子注入層１４の材料としては、リチウムやカルシウム等の仕事関数の小さな金属のほか、アルカリ金属のフッ化物、酸化物、もしくはアルカリ土類金属のフッ化物または酸化物を用いることができる。また、電子輸送層９と電子注入層１４は混合層でも良い。
【００２０】
正孔注入層３と正孔輸送層４とを設けることにより、有機発光層１３内を移動する電子を効率よくブロッキングし、有機発光層１３内での正孔と電子との再結合確率を高くすることができる。同様にして、電子輸送層９を設けることにより、正孔を効率よくブロッキングし、有機発光層１３での再結合確率を向上できる。
また、これらの層を設けることにより、キャリアの注入、輸送効率が向上し、ＥＬ素子１００の発光効率が向上すると共に、発光層の長寿命化が可能である。
【００２１】
有機発光層１３は、有機発光ホスト材料（以下、ホスト材料と称する。）とゲスト材料としての発光性ドーパントとを含んでなる。
本発明のホスト材料は、電圧によって発光する公知の有機発光材料を用いることができ、たとえば、アルミニウム錯体、ベリリウム錯体のほか、アントラセン誘導体、カルバゾール誘導体、スチリルアミン誘導体等を挙げることができる。
発光性ドーパントは、一重項励起子から発光する蛍光発光性化合物、三重項励起子から発光する燐光発光性化合物のいずれであってもよく、たとえば、蛍光発光性化合物としてはペリレン誘導体、オキサジアゾール誘導体、アントラセン誘導体、ルブレン誘導体、スチリルアミン誘導体、クマリン誘導体など、燐光発光性化合物としてはイリジウム、ルテニウム、白金、オスミウム、レニウム、パラジウムなどの金属錯体を挙げることができる。
【００２２】
ホスト材料と発光性ドーパントとの組み合わせは特に限定されるものではなく、ホスト材料のエネルギー準位が発光性ドーパントよりも高くなるように、各発光層において適宜選択する。短波長帯域発光層１１と長波長帯域発光層１２とでは、そのホスト材料と発光性ドーパントは同一であっても、異なっていてもよいが、各波長帯域内において、発光性ドーパントは必ず同一でなければならない。すなわち第１発光層と第２発光層とにおいて、発光性ドーパントは同一とする。この発光性ドーパントのホスト材料に対するドープ濃度は、蛍光発光性材料では凡そ１〜２ｗｔ％、燐光発光性材料では凡そ５〜１０ｗｔ％が好ましい。また、各ホスト材料は、上述した正孔注入層３、正孔輸送層４、または電子輸送層９と同一材料としてもよい。
【００２３】
有機発光層１３は、互いに発光波長帯域の異なる短波長帯域発光層１１と長波長帯域発光層１２とからなる。これらの発光波長帯域は特に限定されるものではないが、たとえば青色発光層とオレンジ色発光層の組み合わせであると、白色発光が得られるので好ましい。
【００２４】
短波長帯域発光層１１と長波長帯域発光層１２とは、いずれも第１発光層６、７と第２発光層５、８とからなり、短波長帯域発光層１１の第１発光層６（以下、短波長第１発光層と称する。）と長波長帯域発光層１２の第１発光層７（以下、長波長第１発光層と称する。）とが対面するように積層されている。
【００２５】
短波長帯域発光層１１の第２発光層５（以下、短波長第２発光層と称する。）には、陽極２から注入された正孔の移動を補助する正孔輸送性のアシストドーパントがドープされており、長波長帯域発光層１２の第２発光層８（以下、長波長第２発光層と称する。）には、陰極１０から注入された電子の移動を補助する電子輸送性のアシストドーパントがドープされている。短波長第１発光層６と長波長第１発光層７には、いずれもアシストドーパントはドープされていない。
【００２６】
正孔輸送性のアシストドーパントと電子輸送性のアシストドーパントは、いずれもそれ自体は導電性を持たないが、高い電界がかかると導電性を有する材料であればよい。正孔輸送性のアシストドーパントには、上述した正孔注入層３、正孔輸送層４を構成する材料を使用することができ、正孔注入層３および正孔輸送層４と同一材料としてもよい。同様に、電子輸送性のアシストドーパントには、電子輸送層９で用いられる有機材料を使用することができ、電子輸送層９と同一材料としてもよい。
また、各発光層の発光性ドーパントを発光させるためには、各ホスト材料と各アシストドーパントは共に、各発光性ドーパントよりも高いエネルギー準位を有するものを選択する必要がある。
【００２７】
このような材料としては、たとえば、正孔輸送性のアシストドーパントとして、ジフェニルアミンやトリフェニルアミン等のフェニルアミン誘導体、芳香族アミン系材料、スチリルアリーレン誘導体等が挙げられる。
また電子輸送性のアシストドーパントとしては、８−ヒドロキシキノリンまたはその誘導体とその金属錯体、トリアゾール誘導体、オキサゾール誘導体、オキサジアゾール誘導体、フルオレノン誘導体、アントラキノジメタン誘導体、アントロン誘導体、ジフェニルキノン誘導体、チオピランジオキシド誘導体、カルボジイミド誘導体、フルオレニリデンメタン誘導体、ジスチリルピラジン誘導体等が挙げられる。
【００２８】
短波長第２発光層５と長波長第２発光層８とに、それぞれアシストドーパントをドープすることにより、正孔と電子とは各第２発光層５、８内で捕捉されることなく有機発光層１３の中央部に位置する短波長第１発光層６と長波長第１発光層７に到達する。正孔と電子とは、短波長第１発光層６と長波長第１発光層７との界面およびその近傍において再結合して、励起エネルギーを発生し、発光性ドーパントが直接発光する。このように、再結合領域が短波長第１発光層６と長波長第１発光層７との界面に限定され、色度の安定した発光が得られる。
さらに、各第１発光層６、７はある程度の膜厚を有するものであるので、仮に再結合領域がこれらの界面から移動したとしても、短波長第１発光層６もしくは長波長第１発光層７の膜厚内で収めることができるので、発光の色度に変化は起きないわけである。このように、本発明の有機ＥＬ素子によれば、電流密度の変化に関わらず、色度が安定した発光が得られる。
【００２９】
短波長帯域発光層１１と長波長帯域発光層１２との膜厚は特に限定されるものではなく、有機発光層１３全体の膜厚として２０〜１００ｎｍとなることが好ましい。また、短波長第１発光層６と長波長第１発光層７の膜厚の合計が、短波長第２発光層５および長波長第２発光層８のいずれの膜厚に対しても、同じかあるいは小さいことが好ましい。より具体的には、第１発光層６、７がそれぞれ５〜１０ｎｍ、第２発光層５、８がそれぞれ２０〜４０ｎｍであることが好ましい。第１発光層６、７の膜厚が大きくなりすぎると、再結合領域が広くなり不適当である。
【００３０】
（電子機器）
次に、本発明の有機ＥＬ素子を備えた電子機器の具体例について説明する。この電子機器は、前記の有機ＥＬ素子を表示部として有したものであり、具体的には図２に示すものが挙げられる。
図２は、携帯電話の一例を示した斜視図である。図２において、符号１０００は携帯電話本体を示し、符号１００１は前記の有機ＥＬ装置を用いた表示部を示している。図２に示す電子機器は、前記有機ＥＬ装置を有した表示部を備えているので、長寿命で且つ明るい表示が得られる。
【００３１】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
たとえば、上記実施形態では、正孔注入層と正孔輸送層とを別個に設けた構成としたが、正孔注入／輸送層の１層としてもよい。また同様に、電子注入層と電子輸送層とを別個に設けた構成としたが、電子注入／輸送層の１層としてもよい。
また、上記実施形態では、ボトムエミッション型の有機ＥＬ素子としたが、トップエミッション型の素子であってもよい。
【００３２】
短波長発光層１１と長波長発光層１２の発光色も限定されるものではなく、オレンジ色と青色のほか、赤色と緑色との組み合わせ等でもよく、所望の発光色での発光が可能である。この場合であっても、電流密度が変化しても所望の発光色が変化することなく、常に同じ色度の発光が得られる有機ＥＬ素子となる。短波長帯域発光層が緑色発光で長波長帯域発光層が赤色発光の組み合わせで白色光を得るためには、別に青色発光のＥＬ素子を隣接させて設ければよい。この場合には、各色を区分するためのマスク蒸着が必要となるが、３色発光させる際に比べてマスクの細度を下げることができるので、製造手順が簡便化される。
【実施例】
【００３３】
ガラス基板上にＩＴＯからなる陽極を形成し、この陽極の上に以下の化学式で示される分子構造を有するＣｕＰｃ（copper phthalocyanine）からなる正孔注入層を膜厚１０〜３０ｎｍで形成した。
【００３４】
【化１】
2008091198.tif 000003
【００３５】
この正孔注入層の上に、以下の化学式で表される分子構造を有するＴＰＤ（N,N'-bis(3-methylphenyl)-N,N-7-diphenyl-[1,1'-biphenyl]-4,4'-diamine）からなる正孔輸送層を膜厚４０〜６０ｎｍで形成した。
【００３６】
【化２】
2008091198.tif 000004
【００３７】
以下の化学式で示される分子構造を有するＴＢＡＤＮ(tert-butyl substituted dinaphthylanthracene)からなるホスト材料中に、発光性ドーパントとして以下の化学式で示される分子構造を有するＴＢＰ（1,4,7,10-Tetra-tert-bytylPerylene）をドープしするとともに、正孔輸送性のアシストドーパントとしてＴＰＤをドープしてなる短波長第２発光層を、膜厚１０〜３０ｎｍで正孔輸送層上に形成した。
【００３８】
【化３】
2008091198.tif 000005
【００３９】
【化４】
2008091198.tif 000006
【００４０】
ＴＢＡＤＮからなるホスト材料中に発光性ドーパントとしてＴＢＰを含有してなる短波長第１発光層を、膜厚５〜１０ｎｍで短波長第２発光層上に形成した。
【００４１】
以下の化学式で示される分子構造を有するＡｌｑ３(tris(8-hydroxyquinoline)aluminum)からなるホスト材料中に、発光性ドーパントとして以下の化学式で示される分子構造を有するルブレンを含有してなる長波長第１発光層を、膜厚５〜１０ｎｍで短波長第２発光層上に形成した。
【００４２】
【化５】
2008091198.tif 000007
【００４３】
【化６】
2008091198.tif 000008
【００４４】
Ａｌｑ３からなるホスト材料中に発光性ドーパントとしてルブレンを含有し、さらに電子輸送性のアシストドーパントとして以下の化学式で示される分子構造を有するｔ−ＢｕＰＢＤ（2-(4'-t-butylphenyl)-5-(4''-biphenylyl)-1,3,4-oxadiazole）を含有してなる長波長第２発光層を、膜厚１０〜３０ｎｍで長波長第１発光層上に形成した。
【００４５】
【化７】
2008091198.tif 000009
【００４６】
Ａｌｑ３からなる電子輸送層を膜厚２０〜４０ｎｍで長波長第２発光層上に形成した後、この電子輸送層上に、電子注入層としてＬｉＦを膜厚１ｎｍ形成し、さらに、陰極としてＡｌを膜厚２００ｎｍで形成した。さらにこの陰極上にガラス基板で封止をして、有機ＥＬ素子とした。
このようにして作製した有機ＥＬ素子について、電流密度を変化させたところ、いずれの場合においても輝度の高い白色発光が得られ、電流密度によって発光の色度が変化しないことが確認できた。
【図面の簡単な説明】
【００４７】
【図１】本発明の一実施の形態に係るＥＬ素子を示した模式的な断面図である。
【図２】本発明に係る電子機器の一例を示す斜視図である。
【符号の説明】
【００４８】
１００…エレクトロルミネッセンス素子、２…陽極、５…短波長第２発光層、６…短波長第１発光層、７…長波長第１発光層、８…長波長第２発光層、１０…陰極、１１…短波長帯域発光層、１２…長波長帯域発光層、１３…有機発光層、１０００…携帯電話（電子機器）
【図１】
2008091198.tif 000010
【図２】
2008091198.tif 000011